(57)【要約】【課題】固体電解質中に酸素側電極に含有される成分が拡散することを防止することにより、耐久性を向上した燃料電池セル、それを用いる燃料電池セルスタックおよび燃料電池を提供する。【解決手段】固体電解質９の一方側の表面上に中間層４とＳｒを含有する酸素側電極１とを順に備えるとともに、固体電解質９の酸素側電極１と対向する他方側の表面上に燃料側電極７を備える燃料電池セル１０であって、中間層４は固体電解質９側の表層領域４ａが他の領域４ｂよりも緻密に形成されていることから、燃料電池セル１０の発電性能の劣化を抑制することができる。【選択図】図１
2008226653.tif 000002
【特許請求の範囲】
【請求項１】
固体電解質の一方側の表面上に中間層とＳｒを含有する酸素側電極とを順に備えるとともに、前記固体電解質の前記酸素側電極と対向する他方側の表面上に燃料側電極を備える燃料電池セルであって、前記中間層は前記固体電解質側の表層領域が他の領域よりも緻密に形成されていることを特徴とする燃料電池セル。
【請求項２】
前記中間層は表層領域を形成する第１の層と、他の領域を形成する第２の層とを有し、前記第１の層と前記固体電解質とは同時焼成にて形成されていることを特徴とする請求項１に記載の燃料電池セル。
【請求項３】
前記第１の層の厚みが１〜１０μｍであり、前記第２の層の厚みが５〜２０μｍであることを特徴とする請求項２に記載の燃料電池セル。
【請求項４】
前記第１の層と前記第２の層とが、同一の希土類元素（Ｓｒを除く）を含有することを特徴とする請求項２または請求項３に記載の燃料電池セル。
【請求項５】
請求項１乃至請求項４のうちいずれかに記載の燃料電池セルを電気的に直列に複数個接続してなることを特徴とする燃料電池セルスタック。
【請求項６】
請求項５に記載の燃料電池セルスタックを収納容器に収納してなることを特徴とする燃料電池。
【発明の詳細な説明】
【技術分野】
【０００１】
本発明は、固体電解質の一方側の表面上に中間層と酸素側電極とを順に設けるとともに、固体電解質の酸素側電極と対向する他方側の表面上に燃料側電極を設けてなる燃料電池セルおよび燃料電池セルスタック、ならびに燃料電池に関する。
【背景技術】
【０００２】
次世代エネルギーとして、近年、燃料電池セルを電気的に直列に複数個接続してなる燃料電池セルスタックを収納容器内に収容した燃料電池が種々提案されている。
【０００３】
図３は、従来の固体電解質形燃料電池セルスタックを示すものであり、この燃料電池セルスタックは、複数の燃料電池セル２１（２１ａ、２１ｂ）を整列集合させ、一方の燃料電池セル２１ａと他方の燃料電池セル２１ｂとの間に金属フェルトからなる集電部材２５を介在させ、一方の燃料電池セル２１ａの燃料側電極２７と他方の燃料電池セル２１ｂの酸素側電極２３とを電気的に接続して構成されている。
【０００４】
また、燃料電池セル２１（２１ａ、２１ｂ）は、円筒状の金属からなる燃料側電極２７の外周面に、固体電解質２９、導電性セラミックスからなる酸素側電極２３を順次設けて構成されており、固体電解質２９、酸素側電極２３から露出した燃料側電極２７には、酸素側電極２３と接続しないようインターコネクタ２２が設けられ、燃料側電極２７と電気的に接続している。
【０００５】
このインターコネクタ２２は、燃料側電極２７の内部を流れる燃料ガスと、酸素側電極２３の外側を流れる酸素含有ガスとを確実に遮断するため、緻密で、燃料ガス及び酸素含有ガスで変質しにくい導電性セラミックスにより形成されている。
【０００６】
一方の燃料電池セル２１ａと他方の燃料電池セル２１ｂとの電気的接続は、一方の燃料電池セル２１ａの燃料側電極２７を、燃料側電極２７に設けられたインターコネクタ２２、集電部材２５を介して、他方の燃料電池セル２１ｂの酸素側電極２３に接続することにより行われる。
【０００７】
また、燃料電池は、上記燃料電池セルスタックを収納容器内に収容して構成され、燃料側電極２７内部に燃料（水素）を流し、酸素側電極２３に空気（酸素）を流して１０００℃程度で発電される。
【０００８】
このような燃料電池セル２１では、一般に、燃料側電極２７が、ＮｉとＹ２Ｏ３を含有するＺｒＯ２（ＹＳＺ）とからなり、固体電解質２９がＹ２Ｏ３を含有するＺｒＯ２（ＹＳＺ）からなり、酸素側電極２３はＳｒが共存するＬａＭｎＯ３系複合酸化物から形成されている。
【０００９】
また最近では、固体電解質と酸素側電極とを同時焼成する製法も提案されている。しかしながら、固体電解質と酸素側電極とを同時焼成した場合においては、酸素側電極に含有されるＳｒが固体電解質中に拡散し、界面に電気抵抗の高い反応層が形成され、これにより燃料電池セルの性能低下を引き起こすという問題があった。
【００１０】
それゆえ、固体電解質と酸素側電極との同時焼成における、燃料電池セルの性能低下を防止することを目的として、固体電解質と酸素側電極との間に中間層を形成した燃料電池セルやその製法が提案されている（例えば、特許文献１、特許文献２参照）。
【００１１】
また、ヒートサイクルに対する耐久性に優れ、かつ十分な発電性能を有する固体電解質形燃料電池を提供すべく、燃料極基板の表面に固体電解質層、反応防止層、混合層、空気極層を順次積層してなるとともに、混合層は反応防止層と空気極層の材料を含有してなる固体電解質形燃料電池が提案されている（例えば、特許文献３参照）。
【特許文献１】特開２００３−２８８９１４号公報
【特許文献２】特開２００４−６３２２６号公報
【特許文献３】特開２００５−３２７６３７号公報
【発明の開示】
【発明が解決しようとする課題】
【００１２】
しかしながら、固体電解質と酸素側電極との間に１層からなる中間層を形成した場合、酸素側電極に含有されるＳｒの固体電解質中への拡散を完全に抑制することは難しく、長期的に発電を行なった場合に、固体電解質中へ拡散した（固体電解質中に含まれる）Ｓｒと固体電解質成分とが反応し、高抵抗の反応生成物により、燃料電池の発電性能が劣化するという問題があった。
【００１３】
また、固体電解質を先に焼成し、その後中間層を焼き付ける燃料電池セルにおいては、固体電解質と中間層との固着力が不足し、長期的に燃料電池の発電を行った場合に、固体電解質と中間層との間に剥離が生じ、燃料電池の発電性能が劣化するという問題もあった。
【００１４】
さらには、特許文献３のように、固体電解質層と酸素極側電極との剥離を防止すべく、固体電解質層の表面に反応防止層を設けるとともに、反応防止層の表面に酸素側電極の成分を含有する混合層を設けた場合であっても、長期的に燃料電池の発電を行った場合に、混合層に含有される酸素側電極の成分や酸素側電極の成分が、固体電解質中へ拡散して高抵抗の反応生成物を形成し、燃料電池の発電性能が劣化するという問題があった。
【００１５】
それゆえ、本発明は、酸素側電極に含有されるＳｒが固体電解質中に含まれる（拡散される）ことを防止し、固体電解質中での高抵抗の反応生成物の形成を防止するとともに、発電性能の劣化を抑制した燃料電池セル、それを用いる燃料電池セルスタックおよび燃料電池を提供することを目的とする。
【課題を解決するための手段】
【００１６】
本発明の燃料電池セルは、固体電解質の一方側の表面上に中間層とＳｒを含有する酸素側電極とを順に備えるとともに、前記固体電解質の前記酸素側電極と対向する他方側の表面上に燃料側電極を備える燃料電池セルであって、前記中間層は前記固体電解質側の表層領域が他の領域よりも緻密に形成されていることを特徴とする。
【００１７】
このような燃料電池セルにおいては、固体電解質と酸素側電極との間に中間層を備えることにより、酸素側電極に含有されるＳｒが固体電解質中に拡散することを防止することができる。それにより、固体電解質中において固体電解質成分とＳｒとが高抵抗の反応成生物を形成することを防止でき、長時間の発電における燃料電池セルの発電性能の劣化を防止することができる。
【００１８】
ここで、中間層の固体電解質側の表層領域が他の領域よりも緻密に形成されていることから、酸素側電極に含有されるＳｒが、中間層の他の領域を透過して表層領域へと拡散した場合であっても、Ｓｒが固体電解質中に拡散することを防止できる。これは、はっきりとした要因は分からないが、主にＳｒが粒界拡散をするためと考えられる。それにより、固体電解質中でＳｒと固体電解質との反応成生物が形成されることを防止できることから、燃料電池セルの発電性能の劣化が引き起こされることが抑制でき、長時間の発電における燃料電池セルの発電性能の劣化を抑制することができる。
【００１９】
また、本発明の燃料電池セルは、前記中間層は表層領域を形成する第１の層と、他の領域を形成する第２の層とを有し、前記第１の層と前記固体電解質とは同時焼成にて形成されていることが好ましい。
【００２０】
このような燃料電池セルにおいては、固体電解質と中間層の表層領域を形成する第１の層とを同時焼成にて形成することにより、固体電解質と第１の層とが強固に接合され、固体電解質と第１の層とが剥離することを抑制できる。それにより、固体電解質と第１の層とが剥離することを抑制できることから、長時間の発電における燃料電池セルの発電性能の劣化を抑制することができる。
【００２１】
また、本発明の燃料電池セルは、前記第１の層の厚みが１〜１０μｍであり、前記第２の層の厚みが５〜２０μｍであることが好ましい。
【００２２】
このような燃料電池セルにおいては、中間層の第１の層の厚みを１〜１０μｍとすることで、酸素側電極に含有されるＳｒが固体電解質中に拡散することを防止することができる。
【００２３】
一方、中間層の第２の層の厚みを５〜２０μｍとすることにより、長期連続運転により酸素側電極に含有されるＳｒの第２の層を透過する量を少なくすることができる。それにより、酸素側電極に含有されるＳｒが固体電解質中に拡散することを防止でき、長時間の発電における燃料電池セルの発電性能の劣化を抑制することができるとともに、長期信頼性に優れた燃料電池セルとすることができる。
【００２４】
また、本発明の燃料電池セルは、前記第１の層と前記第２の層とが、同一の希土類元素（Ｓｒを除く）を含有することが好ましい。
【００２５】
このような燃料電池セルにおいては、中間層の第１の層と第２の層とが、同一の希土類元素を含有することにより、第１の層と第２の層との接合強度を向上することができる。したがって、第１の層と第２の層とが剥離することを抑制でき、長時間の発電における燃料電池セルの発電性能の劣化を抑制することができるとともに、長期信頼性に優れた燃料電池セルとすることができる。
【００２６】
本発明の燃料電池セルスタックは、上記のうちいずれかに記載の燃料電池セルを電気的に直列に複数個接続してなることを特徴とする。
【００２７】
このような燃料電池セルスタックにおいては、長時間の発電における発電性能の劣化を抑制し、長期信頼性に優れた燃料電池セルを電気的に複数個接続して構成されることから、長期信頼性に優れた燃料電池セルスタックとすることができる。
【００２８】
本発明の燃料電池は、上記燃料電池セルスタックを収納容器に収納してなることを特徴とする。
【００２９】
このような燃料電池においては、長期信頼性に優れた燃料電池セルスタックを収納容器に収納してなることを特徴とすることから、長期信頼性に優れた燃料電池とすることができる。
【発明の効果】
【００３０】
本発明の燃料電池セルは、固体電解質の一方側の表面上に中間層とＳｒを含有する酸素側電極層を順に備え、その中間層のうち固体電解質側の表層領域が他の領域よりも緻密に形成されていることから、長時間の発電における発電性能の劣化を抑制した、長期信頼性に優れた燃料電池セルとすることができる。さらには、本発明の燃料電池セルを用いて構成される、長期信頼性に優れた燃料電池セルスタック、および長期信頼性に優れた燃料電池を提供することができる。
【発明を実施するための最良の形態】
【００３１】
図１（ａ）は、中空平板形の燃料電池セル１０の横断面を示し、（ｂ）は（ａ）の斜視図である。なお、両図面において、燃料電池セル１０の各構成を一部拡大等して示している。また、図２は、本発明の燃料電池セル１０の発電に携わる部位を、一部抜き出して拡大した断面図である。
【００３２】
燃料電池セル１０は、断面が扁平状で、全体的に見て楕円柱状の導電性支持基板３を備えている。導電性支持基板３の内部には、適当な間隔で複数の燃料ガス通路５が長手方向に形成されており、燃料電池セル１０は、この導電性支持基板３上に各種の部材が設けられた構造を有している。
【００３３】
導電性支持基板３は、図１に示されている形状から理解されるように、平坦部ｎと平坦部ｎの両端の弧状部ｍとからなっている。平坦部ｎの両面は互いにほぼ平行に形成されており、平坦部ｎの一方の面（下面）と両側の弧状部ｍを覆うように燃料側電極７が設けられており、さらに、この燃料側電極７を覆うように、緻密質な固体電解質９が積層されている。また、固体電解質９の上には、中間層４を介して、燃料側電極７と対面するように、Ｓｒを含有する酸素側電極１が積層されている。また、燃料側電極７及び固体電解質９が積層されていない他方の平坦部ｎの表面には、インターコネクタ２が形成されている。図１から明らかな通り、燃料側電極７及び固体電解質９は、インターコネクタ２の両サイドにまで延びており、導電性支持基板３の表面が外部に露出しないように構成されている。
【００３４】
ここで、燃料電池セル１０は、燃料側電極７の酸素側電極１と対面している部分が燃料側電極として機能して発電する。即ち、酸素側電極１の外側に空気等の酸素含有ガスを流し、且つ導電性支持基板３内のガス通路５に燃料ガス（水素）を流し、所定の作動温度まで加熱することにより発電する。そして、かかる発電によって生成した電流は、導電性支持基板３に取り付けられているインターコネクタ２を介して集電される。
【００３５】
本発明においては、導電性支持基板３の外面に設けられた固体電解質９は、３〜１５モル％のＹ、Ｓｃ、Ｙｂ等の希土類元素を含有した部分安定化あるいは安定化ＺｒＯ２からなる緻密質なセラミックスを用いるのが好ましい。また、希土類元素としては、安価であるという点からＹが好ましい。さらに、固体電解質９は、ガス透過を防止するという点から、相対密度（アルキメデス法による）が９３％以上、特に９５％以上の緻密質であることが望ましく、かつその厚みが５〜５０μｍであることが好ましい。
【００３６】
また、本発明において酸素側電極１は、いわゆるＡＢＯ３型のペロブスカイト型酸化物からなる導電性セラミックスから形成されるのが好ましい。かかるペロブスカイト型酸化物としては、遷移金属ペロブスカイト型酸化物、特にＡサイトにＳｒとＬａが共存するＬａＭｎＯ３系酸化物、ＬａＦｅＯ３系酸化物、ＬａＣｏＯ３系酸化物の少なくとも１種が好ましく、６００〜１０００℃程度の作動温度での電気伝導性が高いという点からＬａＣｏＯ３系酸化物が特に好ましい。なお、上記ペロブスカイト型酸化物においては、Ｂサイトに、ＣｏとともにＦｅやＭｎが存在しても良い。
【００３７】
また、酸素側電極１は、ガス透過性を有する必要があり、従って、酸素側電極１を形成する導電性セラミックス（ペロブスカイト型酸化物）は、開気孔率が２０％以上、特に３０乃至５０％の範囲にあることが好ましい。さらには、酸素側電極１の厚みは、集電性という点から３０〜１００μｍであることが好ましい。
【００３８】
そして本発明においては、固体電解質９の表面に中間層４を備える。ここで、中間層４は、固体電解質９側の表層領域（本図においては４ａで示す）が他の領域（本図においては４ｂで示す）よりも緻密に形成されている。それにより、燃料電池セル１０の長時間の発電により、酸素側電極１に含有されるＳｒが固体電解質９側に拡散する場合であっても、中間層４により、Ｓｒが固体電解質９中へ拡散することを防止できる。さらに、Ｓｒが中間層４の他の領域４ｂを透過した場合であっても、中間層４の緻密質な表層領域４ａにより、Ｓｒの拡散を防止することができ、Ｓｒが固体電解質９中へ拡散することを防止できる。これは、はっきりとした要因は分からないが、主にＳｒが粒界拡散をするためと考えられる。それにより、固体電解質９中において、固体電解質９の成分と酸素側電極１に含有されるＳｒとの反応による電気抵抗の高い反応層の形成を防止することができることから、燃料電池セル１０の性能劣化が引き起こされることが抑制でき、長時間の発電における燃料電池セル１０の発電性能の劣化を抑制することができる。
【００３９】
なお、このような中間層４の表層領域４ａと中間層の他の領域４ｂは、表層領域を第１の層４ａとし、他の領域を第２の層４ｂとして形成することができる。この場合において、第２の層４ｂは、第１の層４ａよりも緻密度が低ければよく、複数の層より形成されていてもよい。それゆえ、例えば第２の層４ｂを２層から形成し、中間層４を全体として３層から形成することや、それ以上の層数として形成することも可能である。
【００４０】
そして、中間層４を第１の層４ａと第２の層４ｂとから形成する場合においては、第１の層４ａおよび第２の層４ｂは、例えば同一の希土類元素（Ｓｒを除く）を含有するように形成することが好ましい。それにより、第１の層４ａと第２の層４ｂとの熱膨張係数を近づけることができ、第１の層４ａと第２の層４ｂとの接合強度を向上することができる。なおここで、Ｓｒを除くこととしたのは、長期間の発電により固体電解質９中にＳｒが含有されることを有効に防止するためである。
【００４１】
そのような同一の希土類元素としては、例えばＣｅが挙げられ、特には、第１の層４ａおよび第２の層４ｂを作製するにあたり、その原料粉末は、例えば、下記式
（１）：（ＣｅＯ２）１−ｘ（ＲＥＯ１．５）ｘ
（１）式中、ＲＥはＳｍ、Ｙ、Ｙｂ、Ｇｄの少なくとも１種であり、ｘは０＜ｘ≦０．３を満足する数である
で表される組成を有していることが好ましい。ここでＣｅ以外の希土類元素ＲＥとしては、Ｓｍ、Ｙ、Ｙｂ、Ｇｄが挙げられ、さらにこれらの希土類元素を適宜選択して用いることができる。これにより、同一の希土類元素を少なくとも１種含有する原料粉末により第１の層４ａおよび第２の層４ｂを形成した場合には、第１の層４ａおよび第２の層４ｂの熱膨脹係数を小さくすることができる。それにより、例えばＺｒを含有する固体電解質９の熱膨張係数に近づけることができるため、熱膨張差に起因するクラックの発生や剥離を抑制することができる。なお、第１の層４ａおよび第２の層４ｂを、同じ組成より作製することもできる。
【００４２】
さらには、第１の層４ａおよび第２の層４ｂは、例えば、ＳｍやＧｄが固溶したＣｅＯ２であることが好ましく、その原料粉末は、下記式
（２）：（ＣｅＯ２）１−ｘ（ＳｍＯ１．５）ｘ
（３）：（ＣｅＯ２）１−ｘ（ＧｄＯ１．５）ｘ
（２）、（３）式中ｘは０＜ｘ≦０．３を満足する数である
で表される組成を有していることが好ましい。またさらには、電気抵抗を低減するという点から、１０〜２０モル％のＳｍＯ１．５またはＧｄＯ１．５が固溶したＣｅＯ２からなることが好ましい。なお、この原料粉末に固体電解質９の成分とＳｒとの反応生成物の形成を抑制する効果を高くするために、他の希土類元素の酸化物を含有しても良い。
【００４３】
そして、固体電解質９の一方側の表面上に、中間層４（第１の層４ａ、第２の層４ｂ）とＳｒを含有する酸素側電極を順に形成したことにより、酸素側電極１に含有されるＳｒが固体電解質９中に含まれる（拡散する）ことを防止でき、燃料電池セル１０の性能劣化が引き起こされることが抑制でき、長時間の発電における燃料電池セル１０の発電性能の劣化を抑制することができる。なお、固体電解質９中にＳｒが含まれないとは、例えばＥＰＭＡ（Ｘ線マイクロアナライザ）にて面分析した場合に、固体電解質９中にＳｒが確認できない場合を意味する。
【００４４】
さらに、固体電解質９と第１の層４ａは同時焼成にて形成され、第２の層４ｂおよび酸素側電極１は第１の層４ａ上に順に形成されていることが好ましい。すなわち、第２の層４ｂは、固体電解質９と第１の層４ａが同時焼成にて形成された後、別工程にて形成されることが好ましい。
【００４５】
このような作製方法については後述するが、固体電解質９と第１の層４ａが高温で同時焼成にて形成されることから、固体電解質９と第１の層４ａとの接合を強固にすることができるとともに、第１の層４ａを緻密質とすることができる。
【００４６】
また、第２の層４ｂは、第１の層４ａの表面に、同時焼成とは別工程にて形成されることにより、緻密度を第１の層４ａよりも低くして形成することができる。それゆえ、例えば、第２の層４ｂが形成された後に、酸素側電極１を形成する場合においては、第２の層４ｂと酸素側電極１とは、アンカー効果により接合強度を向上することができる。それにより、第２の層４ｂと酸素側電極１とが剥離することを抑制でき、長時間の発電における燃料電池セル１０の発電性能の劣化を抑制することができる。
【００４７】
ここで、第２の層４ｂが複数の層よりなる場合においては、酸素側電極１と接合される層はアンカー効果により接合されることが好ましため、第２の層４ｂを構成するそれ以外の各層を適宜順に形成したのち酸素側電極１と接合される層を別途形成する等、適宜調整して作製することができる。
【００４８】
なお、第２の層４ｂは第１の層４ａよりも緻密度が低ければよく、酸素側電極１の成分であるＳｒが、固体電解質９中に含まれないようにすべく（拡散することを抑制すべく）、第２の層４ｂを緻密化させることを制限するものではない。ただし、第２の層４ｂと酸素側電極１とがアンカー効果にて強固に接合できるよう、適宜調整して第２の層４ｂを作製することが好ましい。
【００４９】
第２の層４ｂを緻密化させることにより、酸素側電極１に含有されるＳｒが固体電解質９側へ拡散することをより防止（抑制）することができる。なお、第２の層４ｂを緻密化させるにあたって、第２の層４ｂの熱処理温度や熱処理時間を、第２の層４ｂとなる原料の粒径にあわせて適宜変更することにより、第２の層４ｂを緻密化させることができる。
【００５０】
なお、第２の層４ｂは、第１の層４ａよりも緻密度を低くすることが好ましいことから、例えば第１の層４ａと固体電解質９との同時焼成時の焼成温度よりも低い温度で熱処理（焼成）することが好ましい。具体的には、例えば、同時焼成時の焼成温度より２００℃以上低い温度で熱処理して形成されることが好ましい。そのような具体的な温度としては、例えば、第２の層４ｂは、１１００〜１３００℃にて形成することが好ましい。それにより、第２の層４ａは、第１の層４ａよりも緻密度を低くすることができ、酸素側電極１との接合強度を向上できる。
【００５１】
また、本発明の燃料電池セルは、第１の層４ａの厚みを１〜１０μｍとし、第２の層４ｂの厚みを５〜２０μｍとすることが好ましい。
【００５２】
第１の層４ａの厚みを１〜１０μｍとすることで、酸素側電極１に含有されるＳｒが、固体電解質９中へ拡散することを効果的に防止できる。またあわせて、同時焼結する際に、固体電解質９と第１の層４ａとが剥離することを防止できる。
【００５３】
さらに、第２の層４ｂの厚みを５〜２０μｍとすることにより、長期連続運転により酸素側電極１に含有されるＳｒの第２の層４ｂを透過する量を少なくすることができる。それにより、酸素側電極１に含有されるＳｒが固体電解質中に拡散することを防止でき、長時間の発電における燃料電池セル１０の発電性能の劣化を抑制することができるとともに、長期信頼性に優れた燃料電池セルとすることができる。
【００５４】
なお、第２の層４ｂの厚みを２０μｍ以上とした場合には、第１の層４ａとの熱膨張差により、第１の層４ａと第２の層４ｂとが剥離を生じる場合があるため注意が必要となる。
【００５５】
以下に、本発明の燃料電池セル１０を構成する他の部材について説明する。
【００５６】
導電性支持基板３は、燃料ガスを燃料側電極７まで透過させるためにガス透過性であること、インターコネクタ２を介して集電を行うために導電性であることが要求されることから、例えば、鉄族金属成分と特定の希土類酸化物とにより形成されることが好ましい。
【００５７】
鉄族金属成分としては、鉄族金属単体、鉄族金属酸化物、鉄族金属の合金もしくは合金酸化物等が挙げられる。より詳細には、例えば、鉄族金属としては鉄、ニッケル及びコバルトがあり、本発明では、何れをも使用することができるが、安価であること及び燃料ガス中で安定であることから、鉄族成分としてＮｉ及び／またはＮｉＯを含有していることが好ましい。
【００５８】
また、希土類酸化物成分は、導電性支持基板３の熱膨張係数を固体電解質９の熱膨張係数に近づけるために使用されるものであり、Ｙ、Ｌｕ、Ｙｂ、Ｔｍ、Ｅｒ、Ｈｏ、Ｄｙ、Ｇｄ、Ｓｍ、Ｐｒからなる群より選択される少なくとも１種の元素を含む希土類酸化物が、上記鉄族成分と組合せで使用される。このような希土類酸化物の具体例としては、Ｙ２Ｏ３、Ｌｕ２Ｏ３、Ｙｂ２Ｏ３、Ｔｍ２Ｏ３、Ｅｒ２Ｏ３、Ｈｏ２Ｏ３、Ｄｙ２Ｏ３、Ｇｄ２Ｏ３、Ｓｍ２Ｏ３、Ｐｒ２Ｏ３を例示することができ、鉄族金属の酸化物との固溶、反応が殆どなく、また、熱膨張係数が固体電解質９と殆ど同程度であり、かつ安価であるという点から、Ｙ２Ｏ３、Ｙｂ２Ｏ３が好ましい。
【００５９】
また、本発明においては、導電性支持基板３の良好な導電率を維持し、かつ熱膨張係数を固体電解質９と近似させるという点で、鉄族金属成分：希土類酸化物成分＝３５：６５乃至６５：３５の体積比で存在することが好ましい。なお、導電性支持基板３中には、要求される特性が損なわれない限りの範囲で、他の金属成分や酸化物成分を含有していてもよい。
【００６０】
また、導電性支持基板３は、燃料ガス透過性を有していることが必要であるため、通常、開気孔率が３０％以上、特に３５乃至５０％の範囲にあることが好ましい。また、導電性支持基板３の導電率は、３００Ｓ／ｃｍ以上、特に４４０Ｓ／ｃｍ以上であることが好ましい。
【００６１】
なお、導電性支持基板３の具体的な寸法としては、平坦部ｎの長さ１５〜３５ｍｍ、弧状部ｍの長さ（弧の長さ）２〜８ｍｍ、導電性支持基板３の厚み（平坦部ｎの両面の間隔）１．５〜５ｍｍのものを挙げることができる。
【００６２】
本発明において、燃料側電極７は、電極反応を生じせしめるものであり、それ自体公知の多孔質の導電性セラミックスから形成されるのが好ましい。例えば、希土類元素が固溶したＺｒＯ２または希土類元素が固溶しているＣｅＯ２と、Ｎｉ及び／またはＮｉＯとから形成される。
【００６３】
燃料側電極７中の希土類元素が固溶したＺｒＯ２または希土類元素が固溶しているＣｅＯ２の含量は、３５乃至６５体積％の範囲にあるのが好ましく、またＮｉ或いはＮｉＯ含量は、６５乃至３５体積％であるのが好ましい。さらに、この燃料側電極７の開気孔率は、１５％以上、特に２０乃至４０％の範囲にあるのが好ましく、その厚みは、１〜３０μｍであるのが好ましい。例えば、燃料側電極７の厚みがあまり薄いと、性能が低下するおそれがあり、またあまり厚いと、固体電解質９と燃料側電極７との間で熱膨張差による剥離等を生じるおそれがある。
【００６４】
また、図１の例では、燃料側電極７は、インターコネクタ２の両サイドにまで延びているが、酸素側電極１に対面する位置に存在して燃料側電極７が形成されていればよいため、例えば酸素側電極１が設けられている側の平坦部ｎにのみ燃料側電極７が形成されていてもよい。また、インターコネクタ２は、固体電解質９が設けられていない側の導電性支持基板３の平坦部分ｎ上に直接設けることもでき、この場合にはインターコネクタ２と導電性支持基板３との間の電位降下を抑制できる。
【００６５】
また、インターコネクタ２と導電性支持基板３との間に、インターコネクタ２、導電性支持基板３間の熱膨張係数差を軽減する等のために燃料側電極７と類似する組成からなる層８を形成しても良い。なお、図１では、インターコネクタ２と導電性支持基板３との間に、燃料側電極７と類似する組成からなる層８を形成した状態を示している。
【００６６】
また、上記の酸素側電極１に対向する位置において、燃料側電極７と類似組成からなる層８を介して導電性支持基板３上に設けられているインターコネクタ２は、導電性セラミックスから形成されるのが好ましいが、燃料ガス（水素）及び酸素含有ガスと接触するため、耐還元性、耐酸化性を有していることが必要である。このため、耐還元性、耐酸化性を有する導電性セラミックスとしては、一般に、ランタンクロマイト系のペロブスカイト型酸化物（ＬａＣｒＯ３系酸化物）が使用される。また、導電性支持基板３の内部を通る燃料ガス及び導電性支持基板３の外部を通る酸素含有ガスのリークを防止するため、かかる導電性セラミックスは緻密質でなければならず、例えば９３％以上、特に９５％以上の相対密度を有していることが好適である。
【００６７】
また、インターコネクタ２の厚みは、ガスのリーク防止と電気抵抗という点から、１０〜２００μｍであることが好ましい。この範囲よりも厚みが薄いと、ガスのリークを生じやすく、またこの範囲よりも厚みが大きいと、電気抵抗が大きく、電位降下により集電機能が低下してしまうおそれがある。
【００６８】
また、インターコネクタ２の外面（上面）には、Ｐ型半導体６を設けることが好ましい。集電部材を、Ｐ型半導体６を介してインターコネクタ２に接続させることにより、両者の接触がオーム接触となり、電位降下を少なくし、集電性能の低下を有効に回避することが可能となる。
【００６９】
このようなＰ型半導体６としては、遷移金属ペロブスカイト型酸化物を例示することができる。具体的には、インターコネクタ２を構成するＬａＣｒＯ３系酸化物よりも電子伝導性が大きいもの、例えば、ＢサイトにＭｎ、Ｆｅ、Ｃｏなどが存在するＬａＭｎＯ３系酸化物、ＬａＦｅＯ３系酸化物、ＬａＣｏＯ３系酸化物などの少なくとも一種からなるＰ型半導体セラミックスを使用することができる。このようなＰ型半導体６の厚みは、一般に、３０乃至１００μｍの範囲にあることが好ましい。
【００７０】
以上説明した本発明の燃料電池セル１０の製法について説明する。なお、説明において第２の層４ｂを１層として形成する場合を示す。
【００７１】
先ず、Ｎｉ等の鉄族金属或いはその酸化物粉末と、Ｙ２Ｏ３などの希土類酸化物の粉末と、有機バインダーと、溶媒とを混合して坏土を調製し、この坏土を用いて押出成形により導電性支持基板３成形体を作製し、これを乾燥する。なお、導電性支持基板３成形体として、導電性支持基板３成形体を９００〜１０００℃にて２〜６時間仮焼した仮焼体を用いてもよい。
【００７２】
次に例えば所定の調合組成に従いＮｉＯ、Ｙ２Ｏ３が固溶したＺｒＯ２（ＹＳＺ）の素原料を秤量、混合する。この後、混合した粉体に、有機バインダー及び溶媒を混合して燃料側電極７用スラリーを調製する。
【００７３】
さらに、希土類元素が固溶したＺｒＯ２粉末に、トルエン、バインダー、市販の分散剤等を加えてスラリー化したものをドクターブレード等の方法により、７〜７５μｍの厚さに成形してシート状の固体電解質９成形体を作製する。得られたシート状の固体電解質９成形体上に燃料側電極７用スラリーを塗布して燃料側電極７成形体を形成し、この燃料側電極７成形体側の面を導電性支持基板３成形体に積層する。なお、燃料側電極７用スラリーを導電性支持基板３成形体の所定位置に塗布し乾燥して、燃料側電極７用スラリーを塗布した固体電解質９成形体を導電性支持基板３成形体に積層しても良い。
【００７４】
続いて、例えば、ＳｍＯ１．５が固溶したＣｅＯ２粉末を８００〜９００℃にて２〜６時間、熱処理を行い、その後湿式解砕して凝集度を５〜３５に調整し、中間層４成形体用の原料粉末を調整する。湿式解砕は溶媒を用いて１０〜２０時間ボールミルすることが望ましい。なお、中間層４をＧｄＯ１．５が固溶したＣｅＯ２粉末より形成する場合も同様である。
【００７５】
本発明では、凝集度が調製された中間層４成形体の原料粉末に、溶媒としてトルエンを添加し、中間層４用スラリーを作製し、このスラリーを固体電解質９成形体上に塗布して第１の層４ａの塗布膜を形成し、第１の層４ａ成形体を作製する。なお、シート状の第１の層４ａ成形体を作製し、これを固体電解質９成形体上に積層してもよい。
【００７６】
続いて、インターコネクタ２用材料（例えば、ＬａＣｒＯ３系酸化物粉末）、有機バインダー及び溶媒を混合してスラリーを調製し、インターコネクタ２用シートを作製し、固体電解質９成形体が形成されていない導電性支持基板３成形体の露出面に積層する。
【００７７】
次いで、上記の積層成形体を脱バインダー処理し、酸素含有雰囲気中、１４００〜１６００℃にて２〜６時間、同時焼成する。
【００７８】
その後、形成された第１の層４ａ焼結体の表面に上記中間層用スラリーを塗布して第２の層４ｂ成形体を作製して焼結する。なお、本発明において、第２の層４ｂ成形体を焼結するにあたって、固体電解質９と第１の層４ａの同時焼成時の温度より、２００℃以上低いことが好ましく、例えば１１００℃〜１３００℃で行うことが好ましい。
【００７９】
なお、第２の層４ｂを複数の層から形成する場合にあたっては、第２の層４ｂを構成する各層を順に焼結する等、適宜作製方法を調整して作製することができる。
【００８０】
ここで、第２の層４ｂを緻密化するにあたっては、上記中間層用原料の粒径や焼結温度等により、焼結時間を適宜調整することができる。なお、第２の層４ｂと第１の層４ａとを焼結して固着した後、さらに継続して焼付けることにより、第２の層４ｂを緻密化させることも可能である。この場合に、継続して焼付ける温度や焼付け時間は、第２の層４ｂと酸素側電極１とが強固に接合できるよう、適宜調整して行うことが好ましい。なお、第２の層４ｂと第１の層４ａとを固着させるための焼結時間としては、２〜６時間とすることができる。
【００８１】
また、本願発明の固体電解質９成形体とは、固体電解質９仮焼体も含む概念であり、固体電解質９仮焼体に中間層４成形体を積層しても良い。
【００８２】
さらに、酸素側電極１用材料（例えば、ＬａＣｏＯ３系酸化物粉末）、溶媒及び増孔剤を含有するスラリーをディッピング等により中間層４上に塗布する。また、インターコネクタ２の所定の位置に、必要により、Ｐ型半導体層６用材料（例えば、ＬａＣｏＯ３系酸化物粉末）と溶媒を含むスラリーを、ディッピング等により塗布し、１０００〜１３００℃で、２〜６時間焼き付けることにより、図１に示す構造の本発明の燃料電池セル１０を製造できる。なお、燃料電池セル１０は、その後内部に水素ガスを流し、導電性支持基板３および燃料側電極７の還元処理を行なうのが好ましい。その際、たとえば７５０〜１０００℃にて５〜２０時間還元処理を行なうのが好ましい。
【００８３】
すなわち、本発明の燃料電池セル１０の作製時において、第１の層４ａと第２の層４ｂは別工程により作製されるとともに、第２の層４ｂを焼き付けた後、酸素側電極１を焼き付けることから、第２の層４ｂは、酸素側電極１の成分を含有しないこととなる。それにより、燃料電池セル１０作製後、直ちに酸素側電極１に含有される成分が固体電解質９側へ拡散することを抑制できる。
【００８４】
また、本発明の燃料電池セルスタックは、上記のようにして作成した燃料電池セル１０を、複数個立設して配列した状態で、マニホールドに固着し、これら燃料電池セル１０間に、集電部材を一方の燃料電池セル１０の酸素側電極１に導電性セラミック等の導電性接着材により接合するとともに、隣接する他方の燃料電池セル１０のＰ型半導体層６に導電性接着材により接合し、これにより、複数の燃料電池セル１０が電気的に直接に接続され、燃料電池セルスタックが構成される。
【００８５】
本発明の燃料電池セルスタックは、上記のようにして作製した燃料電池セル１０を電気的に複数個接続することにより、長期信頼性に優れた燃料電池セルスタックとすることができる。
【００８６】
さらに、本発明の燃料電池は、上記燃料電池セルスタックを収納容器に収納し、この収納容器に、都市ガス等の燃料ガスを供給する燃料ガス導入管及び空気を供給するための空気導入管を配設することにより構成される。
【００８７】
本発明の燃料電池は、上記燃料電池セルスタックを収納容器に収納してなることを特徴とすることから、長時間の発電における発電性能の劣化を防止した、長期信頼性に優れた
燃料電池とすることができる。その際、燃料電池セルスタックを、複数個連結して収納容器に収納することもできる。
【実施例】
【００８８】
第２の中間層４ｂを１つの層として形成する場合の例を以下に示す。
【００８９】
先ず、平均粒径０．５μｍのＮｉＯ粉末と、平均粒径０．９μｍのＹ２Ｏ３粉末を焼成‐還元後における体積比率が、Ｎｉが４８体積％、Ｙ２Ｏ３が５２体積％になるように混合し、有機バインダーと溶媒にて作製した坏土を押出成形法にて成形し、乾燥、脱脂して導電性支持基板３成形体を作製した。なお、試料Ｎｏ．１においては、Ｙ２Ｏ３粉末の焼成‐還元後における体積比率が、Ｎｉが４５体積％、Ｙ２Ｏ３が５５体積％となるようにした。
【００９０】
次に平均粒径０．５μｍのＮｉＯ粉末とＹ２Ｏ３が固溶したＺｒＯ２粉末と有機バインダーと溶媒を混合した燃料側電極７用スラリーを作製し、前記導電性支持基板３成形体上に、スクリーン印刷法にて塗布、乾燥して、燃料側電極７用のコーティング層を形成した。次に８ｍｏｌ％のイットリウムが固溶したマイクロトラック法による粒径が０．８μｍのＺｒＯ２粉末（固体電解質９原料粉末）と有機バインダーと溶媒とを混合して得られたスラリーを用いて、ドクターブレード法にて厚み３０μｍの固体電解質９用シートを作製した。前記固体電解質９用シートを、燃料側電極７のコーティング層上に貼り付け、乾燥した。なお、試料Ｎｏ．３においてはＺｒＯ２粉末の粒径を１．０μｍとし、試料Ｎｏ．４においては固体電解質９用シートの厚みを４０μｍとした。
【００９１】
続いて、上記のように成形体を積層した積層成形体を１０００℃にて３時間仮焼処理した。
【００９２】
次にＣｅＯ２を８５モル％、他の希土類元素の酸化物（ＳｍＯ１．５、ＹＯ１．５、ＹｂＯ１．５、ＧｄＯ１．５）のいずれかを１５モル％含む複合酸化物を、溶媒としてイソプロピルアルコール（ＩＰＡ）を用いて振動ミル又はボールミルにて粉砕し、９００℃にて４時間仮焼処理を行い、再度ボールミルにて解砕処理し、セラミック粒子の凝集度を調製し、中間層４原料粉末を得た。この粉体にアクリル系バインダーとトルエンを添加し、混合して作製した中間層４のスラリーを、得られた積層仮焼体の固体電解質９仮焼体上に、スクリーン印刷法にて塗布し、第１の層４ａ成形体を作製した。なお、試料Ｎｏ．５では他の希土類元素の酸化物を１０モル％とし、試料Ｎｏ．６では他の希土類元素の酸化物を２０モル％とし、試料Ｎｏ．７においては仮焼の温度を８５０℃とした。
【００９３】
続いて、ＬａＣｒＯ３系酸化物と、有機バインダーと溶媒を混合したインターコネクタ２用スラリーを作製し、これを、固体電解質仮焼体が形成されていない露出した導電性支持基板３仮焼体上に積層し、大気中１５１０℃にて３時間同時焼成した。
【００９４】
次に、形成された第１の層４ａ焼結体の表面に、上記中間層４のスラリーをスクリーン印刷法にて塗布して第２の層４ｂ膜を形成し、表１に示す温度で３時間焼結処理を行った。
【００９５】
なお、表１のＮｏ．１２〜Ｎｏ．１５においては、第１の層４ａを形成せずに同時焼成し、第２の層４ｂのみを焼結して形成した。また、Ｎｏ．１６は第２の層４ｂを形成しなかった。
【００９６】
次に、平均粒径２μｍのＬａ０．６Ｓｒ０．４Ｃｏ０．２Ｆｅ０．８Ｏ３粉末と、イソプロピルアルコールからなる混合液を作製し、積層焼結体の中間層の表面に噴霧塗布し、酸素側電極１成形体を形成し、１１００℃にて４時間で焼き付けて酸素側電極１を形成し、図１に示す燃料電池セル１０を作製した。
【００９７】
なお、作製した燃料電池セル１０の寸法は２５ｍｍ×２００ｍｍで、導電性支持基板３の厚さ（ｎ−ｎ間の距離）は２ｍｍ、開気孔率３５％、燃料側電極７の厚さは１０μｍ、開気孔率２４％、酸素側電極１の厚さは５０μｍ、開気孔率４０％、相対密度は９７％であった。
【００９８】
次に、この燃料電池セル１０の内部に水素ガスを流し、８５０℃で１０時間導電性支持基板３及び燃料側電極７の還元処理を施した。
【００９９】
得られた燃料電池セル１０について、酸素側電極に含有されるＳｒの固体電解質９への拡散をＥＰＭＡ（Ｘ線マイクロアナライザ）にて面分析し、Ｓｒの有無として表１に記載した。
【０１００】
ここで、Ｓｒの有無は、固体電解質９中にＳｒが見られない場合をなしと判断し、Ｓｒが見られる場合をありとして判断した。
【０１０１】
続いて、得られた燃料電池セル１０の燃料ガス流路５に燃料ガスを流通させ、燃料電池セル１０の外側に酸素含有ガスを流通させ、燃料電池セル１０を、電気炉を用いて７５０℃まで加熱し、３時間の発電試験を行い、燃料電池セルの発電性能を確認した。その後、燃料利用率７５％、電流密度０．６Ａ／ｃｍ２の条件にて１０００時間発電を行った。その際、発電０時間での値を初期電圧とし、１０００時間後の電圧を測定し、初期電圧からの変化を劣化率として求め、発電性能の劣化率を求めた。なお、発電性能の劣化の評価については、劣化率が０．５％未満の場合を非常に少ない、劣化率が０．５〜１％の場合をかなり少ない、劣化率が１〜３％の場合を少ない、劣化率が３〜５％の場合を多い、劣化率が５％以上の場合を激しいとし、表１にその評価の結果を示した。
【０１０２】
さらに、発電試験が終了した後の各燃料電池セル１０を、走査型電子顕微鏡（ＳＥＭ）にて、第１の層４ａと第２の層４ｂの緻密度合いを観察した。
【表１】
2008226653.tif 000003
【０１０３】
表１の結果より、第１の層４ａと第２の層４ｂを同一の組成とし、第１の層４ａと固体電解質９とを同時焼成し、第２の層４ｂを同時焼成時の温度よりも２００℃以上低い温度で焼結した場合（試料Ｎｏ．１〜３、Ｎｏ２０、Ｎｏ．２１）、固体電解質９中にＳｒが含まれておらず、発電性能の劣化が非常に少ないという結果を示した。また、第２の層４ｂの厚み５〜２０μｍまでは（試料Ｎｏ．４〜６、Ｎｏ．１７〜１９）、固体電解質９中にＳｒが含まれておらず、発電性能の劣化が非常に少ないという結果を示した。
【０１０４】
さらに、第１の層４ａ、第２の層４ｂの厚みをそれぞれ厚くした場合や薄くした場合（試料Ｎｏ．７〜９）には、固体電解質９中にＳｒは含まれておらず、発電性能の劣化がかなり少ないという結果を示した。
【０１０５】
一方、第１の層４ａを同時焼成した場合であっても、第２の層４ｂを１４００℃以上で焼結した場合（Ｎｏ．１０、Ｎｏ．１１）は、固体電解質９中にＳｒは含まれていなかったものの、固体電解質９と第１の層４ａとの同時焼成時とほぼ同じ温度もしくは約１００℃程度の低い温度で焼結しているため、発電性能の劣化が少ないという結果を示した。
【０１０６】
さらに、第１の層４ａが無く、焼結体に第２の層４ｂを後付けした場合（試料Ｎｏ．１２〜１５）や、第２の層４ｂを形成しなかった場合（試料Ｎｏ．１６）は、発電性能劣化率は激しいという結果を示した。
【０１０７】
一方、第１の層４ａと第２の層４ｂとを、同一の希土類元素をＣｅとし、その他の希土類元素を第１の層４ａと第２の層４ｂとで異なる組成とした試料（試料Ｎｏ．２２〜３３）においては、第２の層４ｂを１４００℃以上で焼き付けた場合（試料Ｎｏ．２７、３３）では、固体電解質９中にＳｒは含まれていなかったものの、固体電解質９と第１の層４ａとの同時焼成時とほぼ同じ温度もしくは約１００℃程度の低い温度で焼結しているため、発電性能の劣化が少ないという結果を示した。なお、それ以外の試料においては、固体電解質９中にＳｒが含まれておらず、発電性能の劣化が非常に少ないという結果を示した。
【０１０８】
なお、第１の層４ａと第２の層４ｂとの緻密度合いを比較した結果、第１の層４ａと第２の層４ｂを形成した燃料電池セル１０すべてにおいて、第１の層４ａの緻密度合いが第２の層４ｂの緻密度合いに比べ、緻密度が高かった。
【図面の簡単な説明】
【０１０９】
【図１】本発明の燃料電池セルを示したものであり、（ａ）は横断面図、（ｂ）は（ａ）の斜視図である。
【図２】本発明の燃料電池セルの発電に携わる部位を一部抜き出して示す拡大横断面図である。
【図３】従来の燃料電池セルからなるセルスタックを示す横断面図である。
【符号の説明】
【０１１０】
１・・・酸素側電極
２・・・インターコネクタ
３・・・導電性支持基板
４ａ・・第１の層
４ｂ・・第２の層
５・・・燃料ガス通路
７・・・燃料側電極
９・・・固体電解質
１０・・燃料電池セル
【図１】
2008226653.tif 000004
【図２】
2008226653.tif 000005
【図３】
2008226653.tif 000006